(57)【要約】【課題】透明性と防曇性に優れ、かつ再生使用しても変色の少ない防曇性プロピレン系樹脂シートを提供する。【解決手段】厚みが０．１〜２ｍｍのプロピレン系樹脂シートの少なくとも片面に、固形分量で０．０５〜２ｇ／ｍ２の防曇剤を塗布してなるプロピレン系樹脂シートであって、  プロピレン系樹脂シートは、チーグラー系触媒を用いて得られるＭＦＲが０．３〜２０ｇ／１０分のプロピレン系樹脂１００重量部に対し、炭素数６〜２２の脂肪酸とカルシウム、ナトリウム、亜鉛、リチウム、アルミニウムまたはマグネシウムから選ばれる金属との脂肪酸金属塩の少なくとも１種を０．００５〜０．０４重量部の割合で配合してなるプロピレン系樹脂組成物から形成され、防曇剤は、炭素数６〜２２の脂肪酸の蔗糖脂肪酸エステルからなることを特徴とする防曇性プロピレン系樹脂シートによる。【選択図】なし【特許請求の範囲】
【請求項１】
厚みが０．１〜２ｍｍのプロピレン系樹脂シートの少なくとも片面に、固形分量で０．０５〜２ｇ／ｍ２の防曇剤を塗布してなるプロピレン系樹脂シートであって、
上記プロピレン系樹脂シートは、チーグラー系触媒を用いて得られるＭＦＲが０．３〜２０ｇ／１０分のプロピレン系樹脂１００重量部に対し、炭素数６〜２２の脂肪酸とカルシウム、ナトリウム、亜鉛、リチウム、アルミニウムまたはマグネシウムから選ばれる金属との脂肪酸金属塩の少なくとも１種を０．００５〜０．０４重量部の割合で配合してなるプロピレン系樹脂組成物から形成され、
一方、上記防曇剤は、炭素数６〜２２の脂肪酸の蔗糖脂肪酸エステルからなることを特徴とする防曇性プロピレン系樹脂シート。
【請求項２】
前記プロピレン系樹脂が、プロピレン含量１００〜９０重量％とα−オレフィン含量０〜１０重量％とのランダム共重合体であることを特徴とする請求項１に記載の防曇性プロピレン系樹脂シート。
【請求項３】
前記α−オレフィンが、エチレンであることを特徴とする請求項２に記載の防曇性プロピレン系樹脂シート。
【請求項４】
０．３５ｍｍ厚シートのヘイズ値（ＨＡＺＥ値）が２０以下であることを特徴とする請求項１〜３のいずれかに記載の防曇性プロピレン系樹脂シート。
【発明の詳細な説明】
【技術分野】
【０００１】
本発明は、防曇性、透明性に優れたプロピレン系樹脂シートに関し、さらに詳しくは、透明性と防曇性に優れ、かつ再生使用しても変色の少ない防曇性プロピレン系樹脂シートに関する。
【背景技術】
【０００２】
透明性に優れている非結晶性の熱可塑性樹脂であるポリスチレン、ポリ塩化ビニール、ポリエチレンテレフタレート等は、内容物を見分けることが可能であるため、シート状に加工され、さらに熱成形によって食品の容器や蓋材として広く活用されている。
しかし、これらの非結晶性樹脂は、近年電子レンジ加熱食品の増加に伴い、耐熱不良や耐衝撃不良等で容器や蓋が変形したり、割れたりして問題があり、容器や蓋製造業者からは透明で防曇性が有り、しかも耐熱性や耐衝撃性のある材料が望まれていた。
一方、結晶性のポリプロピレン系樹脂シートは、耐熱性や耐衝撃性には強いが透明性が劣り、その表面が極めて疎水性であるため、容器や蓋材として使用した場合、内容物の水蒸気が表面に微小水滴として付着し、内容物を見分けることが困難であると言う防曇性の問題があった。
【０００３】
ポリプロピレン系樹脂シートの透明性は、シート加工時に鏡面加工を施された金属ロールや金属ベルトで急速に冷却固化させるといった方法、さらにプロピレンとα−オレフィンとの共重合を行って結晶性を低下させたポリプロピレン系樹脂を用いる方法、さらにポリプロピレン系樹脂に核剤を添加する方法等（特許文献１）で、実用レベルの透明性まで改良がされてきた。
【０００４】
一方、ポリプロピレン系樹脂シートの防曇性は、シート加工時にそのライン上でポリプロピレン系樹脂を冷却固化した後、コロナ処理、プラズマ処理、フレーム処理等を施すことによって疎水性を改良し、液体状の防曇剤を塗布しながら乾燥してシートを巻き取る方法（特許文献２、特許文献３、特許文献４等）で、防曇性を付与できるようになってきた。
【０００５】
ところが、近年、経済性や環境保護の観点から、資源の再利用が積極的に進められるようになってきた。食品の容器や蓋材等も例外ではなく、防曇剤を塗布したシートや製品であっても再生使用が求められるようになってきた。
特に、シートから熱成形で容器や蓋材を生産すると、どうしても容器や蓋材製品を打ち抜いた後のシートロス部分が発生する。さらに、容器や蓋材製品を回収して再生使用することも求められることになる。
シートや製品の再生使用にあたっては、シートや製品を粉砕してバージン原料と混合し、シート成形機にかける方法や、シートや製品を粉砕したあと、押出機にて溶融混練してペレット（粒）状に加工してバージン原料と混合し、シート成形機にかける方法が行われる。
この場合、再生使用の割合にもよるが、押出機にて溶融混練してペレット（粒）状に加工した方が、原料の嵩密度が安定するために、シート成形加工が安定する。
【０００６】
この際、防曇剤が塗布されたポリプロピレン系樹脂シートやそれを用いて得た製品を粉砕してシート成形すると著しい茶褐色に変色することが判明した。特に、嵩密度の安定のために、シートや製品の粉砕品を押出機にて溶融混練してペレット（粒）状に加工すると、さらに激しい変色が発生することが明らかになってきた。
【０００７】
このように、非結晶性樹脂の有する欠点である耐熱不良や耐衝撃不良等で容器や蓋が変形したり、割れたりするという問題を解決するために用いるポリプロピレン系樹脂シートを、防曇性の要求される容器や蓋材として効率よく使用するためには、この欠点を改良する必要があったが、未だ実現されず、その開発が希求されている。
【先行技術文献】
【特許文献】
【０００８】
【特許文献１】特開平４−３３９８４７号公報
【特許文献２】特開昭５６−１６６２３４号公報
【特許文献３】特開昭５７−８０４３１号公報
【特許文献４】特公昭６１−３６８６４号公報
【発明の概要】
【発明が解決しようとする課題】
【０００９】
本発明の目的は、上記従来技術の問題点に鑑み、透明性と防曇性に優れ、かつ再生使用しても変色の少ない防曇性プロピレン系樹脂シートを提供することにある。
【課題を解決するための手段】
【００１０】
本発明者らは、上記課題を解決すべく鋭意検討した結果、特定のプロピレン系樹脂に特定の脂肪酸金属塩を特定の割合で配合してなるプロピレン系樹脂組成物を用いて形成された特定のプロピレン系樹脂シートの少なくとも片面に、特定の防曇剤を特定の塗布量で塗布したところ、透明性と防曇性を維持しながら再生使用しても変色の少ない防曇性プロピレン系樹脂シートが得られることを見出し、本発明を完成するに至った。
【００１１】
すなわち、本発明の第１の発明によれば、厚みが０．１〜２ｍｍのプロピレン系樹脂シートの少なくとも片面に、固形分量で０．０５〜２ｇ／ｍ２の防曇剤を塗布してなるプロピレン系樹脂シートであって、上記プロピレン系樹脂シートは、チーグラー系触媒を用いて得られるＭＦＲが０．３〜２０ｇ／１０分のプロピレン系樹脂１００重量部に対し、炭素数６〜２２の脂肪酸とカルシウム、ナトリウム、亜鉛、リチウム、アルミニウムまたはマグネシウムから選ばれる金属との脂肪酸金属塩の少なくとも１種を０．００５〜０．０４重量部の割合で配合してなるプロピレン系樹脂組成物から形成され、一方、上記防曇剤は、炭素数６〜２２の脂肪酸の蔗糖脂肪酸エステルからなることを特徴とする防曇性プロピレン系樹脂シートが提供される。
【００１２】
また、本発明の第２の発明によれば、第１の発明において、前記プロピレン系樹脂が、プロピレン含量１００〜９０重量％とα−オレフィン含量０〜１０重量％とのランダム共重合体であることを特徴とする防曇性プロピレン系樹脂シートが提供される。
【００１３】
また、本発明の第３の発明によれば、第２の発明において、前記α−オレフィンが、エチレンであることを特徴とする防曇性プロピレン系樹脂シートが提供される。
【００１４】
さらに、本発明の第４の発明によれば、第１〜３のいずれかの発明において、０．３５ｍｍ厚シートのヘイズ値（ＨＡＺＥ値）が２０以下であることを特徴とする防曇性プロピレン系樹脂シートが提供される。
【発明の効果】
【００１５】
本発明によれば、透明性と防曇性に優れ、かつ再生使用しても変色の少ない防曇性プロピレン系樹脂シートを提供することができる。そしてこれらのシートは、経済性、環境性に優れ、食品日用品の包装や医療電子部品の分野に好適に使用することができる。
【発明を実施するための形態】
【００１６】
本発明は、上記したように、特定のプロピレン系樹脂シートの少なくとも片面に、特定の防曇剤を塗布してなる再生使用しても変色の少ない防曇性プロピレン系樹脂シートである。
【００１７】
以下、本発明の防曇性プロピレン系樹脂シートを形成する組成物の構成成分やその製造方法、防曇剤、さらにはそれらを用いた防曇性プロピレン系樹脂シートの製造方法等について、詳細に説明する。
【００１８】
［１］［構成成分］
１．プロピレン系樹脂
本発明で用いられるプロピレン系樹脂のメルトフローレートＭＦＲは、通常、０．２〜３０ｇ／１０分が好ましく、０．３〜１５ｇ／１０分がさらに好ましく、０．４〜１０／１０分が特に好ましい。ＭＦＲが上記を下回ると成形加工時の表面が荒れて製品の外観が損なわれ、ＭＦＲが上記を上回ると製品の衝撃強度が低下する。
【００１９】
本発明で用いられるプロピレン系樹脂は、プロピレン単独重合体でも良いが、プロピレンとα−オレフィンとのランダム或いはブロック共重合体が好ましい。これらは、それぞれ単独で用いてもよく、混合して使用しても差し支えない。
α−オレフィンとしては、エチレン、ブテン−１、ペンテン−１、ヘキセン−１，４−メチル−ペンテン−１等を用いることができる。中でもプロピレンとエチレンとのランダム共重合体が好ましい。プロピレンとエチレンとのランダム共重合体では、エチレン含量は、０．１〜１０重量％が好ましく、０．２〜５重量％がさらに好ましく、０．４〜３．５重量％が特に好ましい。エチレン含量が０．１重量％を下回ると製品の衝撃強度が損なわれ、エチレン含量が１０重量％を上回ると製品の剛性が低下する。
【００２０】
本発明に用いられるプロピレン系樹脂は、チーグラー系触媒を用いて得ることができる。チーグラー系触媒によって得られるプロピレン系樹脂は、分子量分布が広いので、溶融張力が高く、ドローダウンが少ないため、シート成形性やシートの熱成形性にも優れている。
チーグラー系触媒により得られるプロピレン系樹脂には、塩素系物質の触媒残渣が存在しており、これが、長期使用した時に成形加工機を錆びさせる等の問題を起こすため、触媒残渣は極力少ない方がよく、塩素含有量が５０ｐｐｍ以下であることが望ましい。
また、本発明に用いられるプロピレン系樹脂の重合方法には、任意の重合法で製造することができ、スラリー法、気相法、バルク法等が使用できる。
プロピレン系樹脂は、後述の方法によって得られるもののほか市販品を使用することができる。市販品としては、チーグラー系触媒を使用した製品として、例えば、日本ポリプロ社製ノバテックＰＰ（商品名）シリーズのなかから本発明の範囲に適合するものを使用することができる。
【００２１】
２．脂肪酸金属塩
本発明で使用される脂肪酸金属塩は、炭素数６〜２２の脂肪酸の脂肪酸金属塩であり、具体例としては、カルシウム、ナトリウム、亜鉛、リチウム、アルミニウムまたはマグネシウムの脂肪酸金属塩が挙げられる。この中では、ステアリン酸カルシウム、ステアリン酸リチウム、ステアリン酸亜鉛、ステアリン酸アルミニウム等が特に好適である。
本発明で使用される脂肪酸金属塩の配合量は、プロピレン系樹脂１００重量部に対し、０．００５〜０．０４重量部の範囲である。この範囲を上回ると再生使用時の変色が激しくなる恐れがある。
脂肪酸金属塩は、一般に、ステアリン酸カルシウムを中心として、主にチーグラー系触媒を使用したプロピレン系樹脂の中和剤として使用される。チーグラー系触媒は、塩素系の化合物を含むために、プロピレン系樹脂中に残存した塩素系物質が、プロピレン系樹脂を長期使用した時に成形加工機を錆びさせる等の問題を解決させるため、通常、プロピレン系樹脂１００重量部に対して、０．０５〜０．１重量部程度添加される事が知られている。
しかし、本発明の構成においては、この範囲での使用は、防曇性プロピレン系樹脂シートの再生使用時の変色が激しくなることが確認されている。
【００２２】
３．造核剤
本発明では、芳香族カルボン酸金属塩系、芳香族リン酸金属塩系、ソルビトール系、あるいはアミン系造核剤から選ばれる少なくとも１種の造核剤を用いることもできる。
【００２３】
芳香族カルボン酸金属塩系の造核剤としては、例えば安息香酸アルミニウム、安息香酸カリウム、安息香酸ナトリウム、安息香酸リチウム、ジ−パラ−ｔ−ブチル安息香酸アルミニウム、ジ−パラ−ｔ−ブチル安息香酸チタン、ジ−パラ−ｔ−ブチル安息香酸クロム、ヒドロキシ−ジ−ｔ−ブチル安息香酸アルミニウム、アルミニウム−ｐ−ブチルベンゾエート、β−ナフトエ酸ナトリウムなどが挙げられる。
【００２４】
芳香族リン酸金属塩系造核剤としては、例えばビス（４−ｔ−ブチルフェニル）リン酸ナトリウム塩、ビス（４−ｔ−ブチルフェニル）リン酸リチウム塩、ビス（４−ｔ−ブチルフェニル）リン酸アルミニウム塩、２，２’−メチレン−ビス（４，６−ジ−ｔ−ブチルフェニル）リン酸ナトリウム塩、２，２’−メチレン−ビス（４，６−ジ−ｔ−ブチルフェニル）リン酸リチウム塩、２，２’−メチレン−ビス（４，６−ジ−ｔ−ブチルフェニル）リン酸アルミニウム塩、２，２’−メチリデン−ビス（４，６−ジ−ｔ−ブチルフェニル）リン酸カルシウム塩、２，２’−エチリデン−ビス（４，６−ジ−ｔ−ブチルフェニル）リン酸ナトリウム塩、２，２’−エチリデン−ビス（４，６−ジ−ｔ−ブチルフェニル）リン酸塩リチウム、２，２’−エチリデン−ビス（４，６−ジ−ｔ−ブチルフェニル）リン酸アルミニウム塩、ビス−（４−ｔ−ブチルフェニル）リン酸カルシウム塩などが挙げられ、市販されているものとしては、例えばＡＤＥＫＡ社から販売されている「アデカスタブＮＡ−１１」、「アデカスタブＮＡ−２１」、「アデカスタブＮＡ−７１」などが、好ましく挙げられる。
【００２５】
ソルビトール系造核剤としては、例えば、ジベンジリデンソルビトール、１，３−ジ（メチルベンジリデン）ソルビトール、２，４−ジ（メチルベンジリデン）ソルビトール、１，３−ジ（エチルベンジリデン）ソルビトール、２，４−ジ（エチルベンジリデン）ソルビトール、１，３−ジ（ブチルベンジリデン）ソルビトール、２，４−ジ（ブチルベンジリデン）ソルビトール、１，３−ジ（メトキシベンジリデン）ソルビトール、２，４−ジ（メトキシベンジリデン）ソルビトール、１，３−ジ（エトキシベンジリデン）ソルビトール、２，４−ジ（エトキシベンジリデン）ソルビトール、１．３−クロルベンジリデン，２．４−メチルベンジリデンソルビトール、モノ（メチル）ジベンジリデンソルビトール等が挙げられる。
【００２６】
これらの造核剤の中では、ｐ−ｔ−ブチル安息香酸アルミニウム、リン酸２，２’−メチレンビス（４，６−ジ−ｔ−ブチルフェニル）ナトリウム、リン酸２，２’−メチレンビス（４，６−ジ−ｔ−ブチルフェニル）アルミニウム、ｐ−メチル−ベンジリデンソルビトール、ｐ−エチル−ベンジリデンソルビトール、１，３：２，４−ジベンジリデンソルビトール、１，３：２，４−ビス（ｐ−メチルベンジリデン）ソルビトール、１，３−ｐ−クロルベンジリデン−２，４−ｐ−メチルべンジリデンソルビトール、１，３：２，４−ビス（ｐ−エチルベンジリデン）ソルビトール、１，３：２，４−ビス（３，４−ジメチルベンジリデン）ソルビトール、トリアミノベンゼン誘導体等が好適である。これらは、２種以上の混合物として用いても良い。
【００２７】
また、上記造核剤を添加する場合の配合割合としては、プロピレン系樹脂１００重量部に対して、好ましくは０．００１〜１重量部、より好ましくは０．００５〜０．８重量部、特に好ましくは０．０１〜０．６重量部の割合である。造核剤の配合量が上記範囲未満では、透明性が不足することがあり、一方、配合量が上記範囲を越えると、透明性付与効果が頭打ちとなり単なるコストアップにつながるので好ましくない。
【００２８】
４．その他の添加剤
本発明では、これらの必須成分の他に付加的成分を本発明の効果を損なわない範囲で添加することができる。それらの付加的成分としては、通常のポリプロピレンに用いられる酸化防止剤、光安定剤、紫外線吸収剤、滑剤、帯電防止剤、防曇剤、分子量調整剤（過酸化物）、着色剤、中和剤、ハイドロタルサイト類、各種フィラー等の各種助剤、プロピレン単独あるいは他のα−オレフィンとの共重合体、低密度ポリエチレン、高密度ポリエチレン等の他の重合体、各種熱可塑性エラストマー等を挙げることができる。
【００２９】
［２］［プロピレン系樹脂組成物の調製］
本発明に用いられるプロピレン系樹脂組成物の製造方法は、上記成分の添加順序や用いる装置に特に限定されないが、一般に使用されるヘンシェルミキサー、Ｖブレンター、リボンブレンダー、バンバリーミキサー、ニーダーブレンダー又は押出機の如き通常の混合機または混錬機を用いて所定時間混合し、通常の押出機にて粒状とする方法が好ましい。
また、本発明で用いられるプロピレン系樹脂組成物は、造核剤を目的とする配合量よりあらかじめ多く配合しておき、シートの製造前にプロピレン系樹脂で目的量に希釈する所謂マスターバッチの方式を取ることもできる。
【００３０】
また、本発明においては、本発明により製造された防曇性シートを再生使用するために、使用済みの防曇性シートを粉砕機等により粉砕した後、あるいはその粉砕品を溶融混錬して再生ペレットとした後、バージン原料に混合し、新しいプロピレン系樹脂組成物とすることができる。その際、再生ペレットの配合には、その中の脂肪酸金属塩と蔗糖脂肪酸エステルとにより生じると思われる変色の面からおのずと限度がある。
上記した理由から、本発明においては、組成物全体では、脂肪酸金属塩の配合量が、プロピレン系樹脂１００重量部に対し０．００５〜０．０４重量部の範囲となるように、また、シートでは、蔗糖脂肪酸エステルからなる防曇剤の塗布量が、固形分量で０．０５〜２ｇ／ｍ２の範囲になるようにする必要がある。
【００３１】
［３］［シートとその製造方法］
１．プロピレン系樹脂シート
本発明に用いられるプロピレン系樹脂シートの厚みは、０．１〜２ｍｍであり、０．１５〜１．５ｍｍが好ましく、０．２〜１ｍｍが特に好ましい。
厚みが０．１ｍｍを大きく下回る場合は、製品の剛性が損なわれ、厚みが２ｍｍを大きく上回る場合は、シートの透明性が充分ではなくなる。
【００３２】
また、本発明に用いられるプロピレン系樹脂シートは、０．３５ｍｍ厚シートのヘイズ値（ＨＡＺＥ値）が２０以下であることが望ましい。ＨＡＺＥ値がこの範囲であると、透明性の必要とする食品の包装に好適に利用できる。
【００３３】
２．シートの成形
本発明に用いられるプロピレン系樹脂シートは、押出しシート成形、カレンダー成形等によって得られる。
押出しシート成形としては、単軸又は二軸のスクリュー押出機を通してコートハンガーダイからシート状に押出される。押出されたシートは、内部で冷却水や油が循環している金属ロール表面に、エアーナイフ、エアーチャンバー、硬質ゴムロール、スチールベルト、金属ロール等にて押さえつけ冷却固化されてシートに製造される。また、シート両面をスチールベルトで挟んで冷却固化することもできる。押出しシート成形は、単層の他に多層シートも使用できる。多層シートとしては、本発明のプロピレン系樹脂組成物の押出機に加え、複数の押出機を用い、フィードブロックやマルチマニホールドを用いてガスバリア樹脂層、接着樹脂層、再生樹脂層、加飾樹脂層、等を重ねた多層シートとすることが出来る。
さらに、押出しシート成形、カレンダー成形されたシートは、真空成形、真空圧空成形、熱盤圧空成形等の熱成形により各種容器や蓋材に加工することができる。
【００３４】
［４］［防曇性シートとその製造方法］
１．防曇剤
本発明で使用される防曇剤は、炭素数６〜２２の脂肪酸の蔗糖脂肪酸エステルであり、この化合物は、食品用添加物として認められており、安全性の点で最も好ましい。
この中では、ステアリン酸、パルチミン酸、ミチスチン酸、オレイン酸、ベヘニン酸、ラウリン酸、エリカ酸の蔗糖脂肪酸エステルが特に好適である。
本発明で使用される蔗糖脂肪酸エステルは、市販品を使用できる。市販品としては、三菱化学フーズ社製の「リョートーシュガーエステル」（商品名）を挙げる事ができる。
【００３５】
本発明で使用される防曇剤の塗付量は、０．０５〜２ｇ／ｍ２である。塗付量がこの範囲を下回るとシートの防曇性が不足し、塗付量がこの範囲を上回るとそれ以上の効果が期待できないばかりか、シート表面がべた付いて透明性が損なわれる。
【００３６】
２．防曇剤の塗布方法
本発明に用いられるプロピレン系樹脂シートに防曇剤を塗布する際には、あらかじめシートをコロナ処理、プラズマ処理、フレーム処理等の酸化処理を施すことが、防曇剤の安定に有効である。この中ではコロナ処理によって、シート表面の濡れ張力を３５〜５５ダイン、好ましくは３６〜４５ダインの範囲となるよう処理されるのが好ましい。濡れ張力がこの範囲を上回るとシートの酸化臭が発生して好ましくない。濡れ張力がこの範囲を下回ると防曇剤のシートへの接着性が損なわれる。
【００３７】
酸化処理されたシートへの防曇剤の塗付は、防曇剤を０．０１〜１０重量％の防曇剤溶液として塗付後、乾燥する方法を用いることが好ましい。防曇剤溶液に用いる溶媒としては、例えば、水、アルコール等で防曇剤を溶解し、且つポリプロピレン系樹脂シートを溶解しない溶液で、しかも適用分野によっては安全性を充たす溶媒を適宜選択して用いるのが良い。前記該シートへの防曇剤固形分としては、０．０５〜２．０ｇ／ｍ２塗布する。防曇剤の塗付量がこの範囲を下回ると防曇性能が不足し、防曇剤の塗付量がこの範囲を上回るとべた付きによる該シート間のブロッキングが発生して好ましくない。
上記の防曇剤の塗付法は、各種のロール印刷法やどぶ漬け法や吹き付け法等、いずれの方法でも使用できる。前記塗布法は、シート成形後に引き続いて行うインラインコートやシート成形・巻取り後に巻き戻し工程で行うアウトラインコートする方法等で実施できる。
防曇剤塗布後の乾燥方法としては、蒸気や電気で熱した乾燥炉（溶媒が水の場合は、１００℃以上が好ましい。）にシートを通して、溶媒を蒸発させる方法等が挙げられるが、特に制限はない。
【００３８】
３．防曇性シート等
本発明の防曇性ポリプロピレン系樹脂シートは、防曇性、透明性および再生使用に極めて優れているので、食品、化粧品、日用品の包装製品や、ＩＣチップや液晶パネルなど電子部品の梱包トレー、ディスプレー用の箱などの産業部材に最適である。
シートや製品の再生使用にあたっては、シートや製品を粉砕してバージン原料と混合し、シート成形機にかける方法や、シートや製品を粉砕したあと、押出機にて溶融混練してペレット（粒）状に加工してバージン原料と混合し、シート成形機にかける方法が行われる。
この場合、再生使用の割合にもよるが、押出機にて溶融混練してペレット（粒）状に加工した方が、原料の嵩密度が安定するために、シート成形加工が安定する。
【実施例】
【００３９】
以下に実施例を挙げて、本発明をさらに具体的に説明するが、本発明は、その要旨を超えない限り、これら実施例に制約されるものではない。なお、各実施例および比較例で用いた物性値の測定方法、評価法、および材料は、以下のとおりである。
【００４０】
Ｉ．測定方法、評価方法
１）ＭＦＲ
ＭＦＲは、ＪＩＳ  Ｋ７２１０（２３０℃、２．１６ｋｇ荷重）に準拠して測定した。
２）引張弾性率
引張弾性率は、厚み０．３５ｍｍのシートに対して成形１日後にＪＩＳ  Ｋ７１２７に準拠して測定した。
３）ヘイズ値（ＨＡＺＥ値）
ＨＡＺＥは、厚み０．３５ｍｍのシートに対して成形１日後にＪＩＳ  Ｋ７１３６に準拠して測定した。
【００４１】
４）エチレンの含量
エチレンの含量は、下記の条件の１３Ｃ−ＮＭＲ法によって計測された値である。
装置：日本電子社製ＦＴ−ＮＭＲ  ＪＥＯＬ−ＧＳＸ２７０
濃度：３００ｍｇ／２ｍＬ
溶媒：オルソジクロロベンゼン
【００４２】
５）防曇性
８０℃の湯にシートの防曇材塗布面をかざし、水滴の付着状況を観察した。
○：水滴が全く付着せず、良く透視できる。
△：大きな水滴が付き、７０％以上透視できる。
×：細かい水滴が付き、３０％以下しか透視できない。
【００４３】
６）溶融張力
（株）東洋精機製作所製のメルトテンションテスターにて溶融張力を測定した。
温度：１９０℃
押出速度：１０ｍｍ／ｍｉｎ
引取り速度：４ｍ／ｍｉｎ
オリフィス：Ｌ／Ｄ＝８ｍｍ／２．０９５ｍｍ
【００４４】
ＩＩ．材料
１）プロピレン系樹脂
プロピレン系樹脂として、以下のプロピレン系樹脂（Ａ）、プロピレン系樹脂（Ｂ）、プロピレン系樹脂（Ｃ）およびプロピレン系樹脂（Ｄ）を用いた。
【００４５】
（１）プロピレン系樹脂（Ａ）の製造
内容積２００リットルの気相流動層反応器内に、エチレン、プロピレン及び水素をそれぞれ０．３１ｖｏｌ％、７６．５ｖｏｌ％、０．１５ｖｏｌ％となるように連続的に供給した条件下で、固体触媒成分、トリエチルアルミニウム溶液、有機珪素化合物を供給し、重合温度７５℃、重合圧力３．０ＭＰａＧで重合を行いプロピレン単独重合体であるプロピレン系樹脂（Ａ）を得た。得られたプロピレン系樹脂（Ａ）は、ＭＦＲ＝１．４ｇ／１０分であった。
【００４６】
（２）プロピレン系樹脂（Ｂ）の製造
内容積２００リットルの攪拌式重合槽により、プロピレン−エチレンランダム共重合体の製造を実施した。重合槽内をプロピレンで充分置換した後、脱水・脱酸素したｎ−ヘプタン６０リットルを導入し、ジエチルアルミニウムクロライド３０．０ｇ、ソルベー社タイプ三塩化チタン触媒１０ｇをプロピレン雰囲気下、６０℃で導入した。
重合槽内の温度を６０℃に昇温した後、プロピレンを５．９ｋｇ／時間、エチレンを０．１８ｋｇ／時間のフィード速度で導入し、併用する水素は、気相部の水素濃度１．１ｖｏｌ．％で制御した。６時間重合を継続した後、プロピレンとエチレンの導入を止め、さらに重合槽内の温度を６０℃で６０分間継続させた。
このようにして得られたスラリーを、濾過、乾燥して３２．０ｋｇのパウダー状のプロピレン−エチレンランダム共重合体であるプロピレン系樹脂（Ｂ）を得た。得られたプロピレン系樹脂（Ｂ）は、ＭＦＲ＝１．０ｇ／１０分、エチレン含有量＝２．５重量％であった。
【００４７】
（３）プロピレン系樹脂（Ｃ）：市販品
日本ポリプロ社製  ＭＦＲ＝１．４ｇ／１０分のプロピレン単独重合体である。
【００４８】
（４）プロピレン系樹脂（Ｄ）の製造
［触媒の製造］
攪拌翼と還流装置を取り付けた５Ｌセパラブルフラスコに、純水１，７００ｇを投入し、９８％硫酸５００ｇを滴下した。そこへ、平均粒径１８μｍに造粒したモンモリロナイト（原料として水澤化学工業社製商品名「ベンクレイＳＬ」を用いた）を３００ｇ添加後、攪拌した。その後９０℃で２時間反応させた。このスラリーをろ過、洗浄した。回収したケーキに２７％硫酸リチウム水溶液１，２３０ｇを加え、９０℃で２時間反応させた。このスラリーをろ過し、さらに、ろ液のｐＨが４以上となるまで洗浄した。回収したケーキを１００℃で予備乾燥した後に２００℃で２時間乾燥した。その結果、２７５ｇの化学処理モンモリロナイトを得た。
１Ｌフラスコに、化学処理モンモリロナイト２０ｇを加え、ヘプタン１２９ｍｌとトリイソブチルアルミニウムのヘプタン溶液７１ｍｌ（５０ｍｍｏｌ）を加え、室温で１時間攪拌した。その後、ヘプタンで残液率１／１００まで洗浄し、最後にスラリー量を１００ｍｌに調製した。さらに、トリノルマルオクチルアルミニウムのヘプタン溶液３ｍｌ（１ｍｍｏｌ）を加えて、１０分間室温で攪拌した。
２００ｍｌフラスコ中で、（ｒ）−ジメチルシリレンビス［１，１’−｛２−メチル−４−（４−クロロフェニル）−４Ｈ−アズレニル｝］ハフニウム（３００μｍｏｌ）にヘプタン（５０ｍｌ）を加えてスラリーとした後、上記１Ｌフラスコに加えて室温で６０分間攪拌した。その後、ヘプタン１８１ｍｌを加えて触媒スラリーを調製した。
【００４９】
［予備重合］
窒素で十分置換を行った内容積１．０Ｌの撹拌式オートクレーブに、上記触媒スラリーを全量導入した。温度が４０℃に安定したところでプロピレンを１０ｇ／時間の速度で供給し、温度を維持した。４時間後プロプレンの供給を停止し、さらに１時間維持した。予備重合終了後、残モノマーをパージし、撹拌を停止させ、十分窒素置換を行った１Ｌフラスコにスラリーを抜き出した。このスラリーを減圧乾燥して予備重合触媒を６３．４ｇ回収した。
【００５０】
［重合］
内容積２００Ｌの誘導撹拌機付オートクレーブ内をプロピレンで十分置換した後に、十分に脱水処理した液化プロピレン４５ｋｇを導入し３０℃に保持した。これに、トリイソブチルアルミニウムのヘプタン溶液４７０ｍｌ（５０ｇ／ｌ）を加えた。水素２．０ＮＬ、エチレンを０．９ｋｇ導入し、上記予備重合触媒１．７ｇをアルゴンで圧入した。温度６５℃まで４０分かけて昇温し、６５℃で２時間反応させた。また、この間水素を０．１２ｇ／ｈｒの定速で導入した。その後、エタノール１００ｍｌを圧入して、反応を停止させ、残ガスをパージした。その結果、１８．４ｋｇのプロピレン系樹脂（Ｄ）が得られた。該樹脂のＭＦＲは、１．４ｇ／１０ｍｉｎ、エチレン含量１．３重量％であった。
【００５１】
２）脂肪酸金属塩
脂肪酸金属塩として、以下の化合物を用いた。
（１）ステアリン酸カルシウム
（２）ステアリン酸アルミニウム：日東化成工業社製商品名「Ａｌ−ＳＴ（１０３）」
【００５２】
３）造核剤
造核剤として、以下の化合物を用いた。
（１）ＡＤＥＫＡ社製商品名「アデカスタブＮＡ−１１」
リン酸２，２’−メチレンビス（４，６−ジ−ｔ−ブチルフェニル）ナトリウム塩系造核剤剤
（２）ＡＤＥＫＡ社製商品名「アデカスタブＮＡ−２１」
リン酸−２，２’−メチレンビス（４，６−ジ−ｔｅｒｔ−ブチルフェニル）アルミニウム塩系造核剤
（３）ＡＤＥＫＡ社製商品名「アデカスタブＮＡ−７１」
リン酸−２，２’−メチレンビス（４，６−ジ−ｔｅｒｔ−ブチルフェニル）リチウム塩系造核剤
【００５３】
４）防曇剤
防曇剤として、以下の化合物を用いた。
（１）リョートーシュガーエステルＬＷＡ−１５７０：  蔗糖ラウリン酸エステル（三菱化学フーズ社製）
【００５４】
［実施例１］
１−１）組成物の調製
プロピレン系樹脂（Ａ）１００重量部に対し、脂肪酸金属塩としてステアリン酸カルシウム０．０１重量部、さらに酸化防止剤として〔テトラキス（３，５−ジ−ｔ−ブチルフェニルプロピオネート）〕メタン０．０３重量部（商品名：チバスペシャリティケミカル（株）製商品名「イルガノックスＲＡ１０１０」）とトリス（ジブチルフェニル）フォスファイト（商品名：チバスペシャリティケミカル（株）製「イルガフォス１６８」）０．１重量部を添加してヘンシェルミキサーにて混合しプロピレン系樹脂組成物を得た後、２６０℃に加熱されたスクリュー径が５０ｍｍの押出機にて押出し粒状物とした。
【００５５】
１−２）押出シートの作製
得られた粒状物を２３０℃に加熱されたスクリュー径４０ｍｍの押出シート成形機にて幅７５０ｍｍ、ダイリップ間隔０．８ｍｍのコートハンガーダイから水平方向に押出し、３０℃の水が内部で循環している鏡面加工された硬質クロムメッキの金属ロールで挟んで冷却固化し、片面にコロナ処理をかけて４０ダインとしながら厚み０．３５ｍｍのシートを製造した。得られたシートの物性の測定結果を表１に示す。
【００５６】
１−３）防曇剤の塗布
次いで、上記シートのコロナ処理面に、三菱化学フーズ社製のリョートーシュガーエステルＬＷＡ−１５７０（蔗糖ラウリン酸エステル）の５０倍水溶液をグラビアコーターにて４ｇ／ｍ２を塗付し、１２０℃の空気が循環している乾燥機にて乾燥後巻取り機にて巻き取って防曇シートを作成した。防曇剤固形分は０．０８ｇ／ｍ２の塗付量である。この防曇シートを５枚重ねて日本電色社製のカラーマシンにてＹＩ値を測定した。結果を表１に示す。
【００５７】
１−４）再生ペレットの作製
その後、上記防曇シートを、株式会社ホーライ製の粉砕機ＵＩ０３−３０１２０ＭＲＦＳ型で、φ９ｍｍのスクリーンにかけて粉砕品を得た。この粉砕品を２３０℃に加熱されたスクリュー径が４０ｍｍの押出機にて溶融混錬して再生ペレットを製造した。
【００５８】
１−５）再生シートの製造
１−１）の粒状物５０重量部に対し、１−４）の再生ペレット５０重量部を混合して１−１）〜１−３）の方法で再生防曇シートを作成した。この防曇シートを５枚重ねて日本電色社製のカラーマシンにてＹＩ値を測定した。結果を表１に示す。
【００５９】
［実施例２］
プロピレン系樹脂（Ｂ）１００重量部に対し、脂肪酸金属塩としてステアリン酸カルシウム０．０１重量部、造核剤としてリン酸２，２’−メチレンビス（４，６−ジ−ｔ−ブチルフェニル）ナトリウム（「アデカスタブＮＡ−１１」）０．１重量部、さらに酸化防止剤として〔テトラキス（３，５−ジ−ｔ−ブチルフェニルプロピオネート）〕メタン０．０３重量部（「イルガノックスＲＡ１０１０」）とトリス（ジブチルフェニル）フォスファイト（「イルガフォス１６８」）０．１重量部を添加してヘンシェルミキサーにて混合しプロピレン系樹脂組成物を得た後、２６０℃に加熱されたスクリュー径が５０ｍｍの押出機にて押出し粒状物とした。
その後、この粒状物を実施例１の１−３）〜１−５）と同様の方法を適用し、再生防曇シートを作成した。その結果を表１に示す。
【００６０】
［実施例３］
実施例１において、用いたステアリン酸カルシウムの配合量を０．０１重量部から０．００７重量部に減らし、チーグラー触媒捕捉剤としてＤＨＴ−４Ａ（ハイドロタルサイト系化合物  協和化学工業社製商品名）を０．０２重量部配合した以外は、実施例１の１−１）〜１−５）と同様の方法を適用し、再生防曇シートを作成した。その結果を表１に示す。
【００６１】
【表１】
2010269592.tif 000002
【００６２】
［比較例１］
プロピレン系樹脂組成物の配合物を表２に示す如く変えた以外は、実施例１と同様にして評価した。その結果を表２に示す。
【００６３】
［比較例２］
プロピレン系樹脂組成物を、以下の市販グレードである日本ポリプロ社製商品名「ノバテックＰＰ  ＥＡ７Ａ」に変え、配合物を表２に示す如くにした以外は、実施例１と同様にして評価した。その結果を表２に示す。
なお、「ノバテックＰＰ  ＥＡ７Ａ」は、プロピレン系樹脂（Ｃ）１００重量部に対して、「イルガノックスＲＡ１０１０」が０．０５重量部と「イルガフォス１６８」が０．１重量部とステアリン酸カルシウム０．０５重量部が添加されている。
【００６４】
［比較例３］
比較例２で防曇剤を塗付しなかった以外は、比較例３と同様にして評価した。その結果を表２に示す。
【００６５】
［比較例４］
プロピレン系樹脂（Ｄ）１００重量部に対し、脂肪酸金属塩としてステアリン酸カルシウム０．０１重量部、さらに酸化防止剤として〔テトラキス（３，５−ジ−ｔ−ブチルフェニルプロピオネート）〕メタン０．０３重量部（「イルガノックスＲＡ１０１０」）とトリス（ジブチルフェニル）フォスファイト（「イルガフォス１６８」）０．１重量部を添加して、ヘンシェルミキサーにて混合しプロピレン系樹脂組成物を得た後、２６０℃に加熱されたスクリュー径が５０ｍｍの押出機にて押出し粒状物とした。
その後、この粒状物を実施例１の１−３）〜１−５）と同様の方法を適用し、再生防曇シートを作成した。その結果を表２に示す。
【００６６】
【表２】
2010269592.tif 000003
【００６７】
［実施例４〜６］
実施例１において、配合物を表３に示す如く変えた以外は、実施例１と同様に実施した。その結果を表３に示す。
【００６８】
【表３】
2010269592.tif 000004
【００６９】
これらの結果より明らかなように、実施例１〜６では、本願発明のプロピレン系防曇性シートは、ＨＡＺＥ値が小さく（透明性に優れ）、防曇性に優れ、再生しても色相変化が少ない事が解る。
これに対し、比較例１および２では、本願で特定する脂肪酸金属塩の量が上回る為に、再生シートの色相が極めて悪いものであった。比較例３では、本願で特定する脂肪酸金属塩の量が上回るが、防曇剤を塗付していないために再生シートの色相変化が少ないが、防曇性能が全く無いものであった。比較例４では、本願とは異なる触媒を用いて得たプロピレン系樹脂を用いたものであり、溶融張力の点で劣っており、成形（成型）性の劣るものであった。
【００７０】
以上の各実施例のデータ、及び各比較例との対照結果より、本発明の防曇性プロピレン系樹脂シートが、従来の材料より、透明性や防曇性が優れ、かつ再生しても色相変化が少ないことが明白であり、本発明を構成する要件の合理性と有意性が実証され、従来技術への卓越性も明らかにされている。
【産業上の利用可能性】
【００７１】
以上、説明したように、本発明によれば、透明性と防曇性に優れ、かつ再生使用しても変色の少ない防曇性プロピレン系樹脂シートが得られるため、経済性、環境性に優れ、食品日用品の包装や医療電子部品の分野に好適に使用することができ、その産業上の有用性は非常に高い。